(57)【要約】【課題】半導体レーザ素子のｐｎ接合部が短絡することを防止できる半導体レーザ装置を得ること。【解決手段】活性層３を挟持する上面側電極層１および下面側電極層４を有した半導体素子２Ａが下面側電極層４を介してサブマウント７側に半田接合されるとともに、下面側電極層４の主面の外縁部のうち半導体素子２Ａのレーザ光出射面と垂直な側面側の両端部が、半導体素子２Ａの主面の外縁部よりも所定の距離だけ内側に入った位置となるよう、下面側電極層４の主面が半導体素子２Ａの主面よりも小さく構成されている。【選択図】        図１
2010171047.tif 000002
【特許請求の範囲】
【請求項１】
活性層と前記活性層を挟持する第１および第２の電極層とを有した半導体レーザ素子が前記第１の電極層を介してサブマウント側または放熱器側に半田接合される半導体レーザ装置において、
前記第１の電極層の主面の外縁部のうち前記半導体レーザ素子のレーザ光出射面と垂直な側面側の両端部が、前記半導体レーザ素子の主面の外縁部よりも所定の距離だけ内側に入った位置となるよう、前記第１の電極層の主面が前記半導体レーザ素子の主面よりも小さく構成されていることを特徴とする半導体レーザ装置。
【請求項２】
前記半導体レーザ素子は、
前記半導体レーザ素子の主面のうち前記第１の電極層の主面と接合していない前記両端部よりも外側の外縁部領域で前記半導体レーザ素子の半導体層が露出するよう形成されていることを特徴とする請求項１に記載の半導体レーザ装置。
【請求項３】
前記半導体レーザ素子は、
前記半導体レーザ素子の主面のうち前記第１の電極層の主面と接合していない前記両端部よりも外側の外縁部領域に半田濡れ性のない薄膜が形成されていることを特徴とする請求項１に記載の半導体レーザ装置。
【請求項４】
前記半導体レーザ素子は、
前記半導体レーザ素子が前記サブマウント側または放熱器側で半田接合によって装着される装着領域のみを前記半田の形成領域としたことを特徴とする請求項１〜３のいずれか１つに記載の半導体レーザ装置。
【請求項５】
前記半田濡れ性のない薄膜は、絶縁膜であることを特徴とする請求項３に記載の半導体レーザ装置。
【請求項６】
前記半田濡れ性のない薄膜が形成される前記外縁部領域は、前記半導体レーザ素子の主面の外縁部から１０μｍ以上かつ１００μｍ以下だけ内側に入った領域であることを特徴とする請求項３または５に記載の半導体レーザ装置。
【発明の詳細な説明】
【技術分野】
【０００１】
本発明は、半導体レーザ装置に関するものである。
【背景技術】
【０００２】
レーザ光を出射する半導体レーザ装置は、発光部（レーザ光出射部）である平板状の活性層を挟んでｐｎ接合された直方体（平板状）の半導体素子を備えている。半導体レーザ装置からレーザ光を出射させる際には、半導体素子の主面と垂直な方向に電流を流すことにより活性層にキャリアを注入する。このため、半導体素子が備えるｐ側の半導体層の表面（半導体素子の下面側）およびｎ側の半導体層の表面（半導体素子の上面側）には、それぞれ電極が形成されている。この電極のうち活性層に近いほうの電極が、サブマウントもしくは放熱器にＡｕ系などの半田（はんだ）で接合されている。従来の半導体レーザ装置は、活性層に近いほうの電極を形成する際には、この電極が半導体素子表面全体を被覆するよう形成されていた。そして、活性層に近いほうの電極が、半田によってサブマウントや放熱器に接合されていた（例えば、特許文献１参照）。
【０００３】
【特許文献１】特開２００３−２５８３６５号公報
【発明の開示】
【発明が解決しようとする課題】
【０００４】
しかしながら、上記従来の技術では、半導体素子とサブマウントなどをＡｕなどの半田で接合する際には、半田が接合部からはみ出すとともに、はみ出した半田が半導体素子の側面に盛り上がる場合があった。また、平板状をなす半導体素子の側面は、ｐｎ接合部が露出している。このため、ｐ側の半導体層とｎ側の半導体層の両方に半田が付着することによって、ｐｎ接合部分が半田で電気的に短絡させられる場合があり、半導体レーザ装置が正常に動作しない場合があるという問題があった。特に、半導体素子の側面のうちの短手方向（レーザ光の出射方向）に延びる側面（電極面両端部）の半田は、濡れ性が良く、半導体レーザ装置は、短手方向に延びる側面へ半田が盛り上がりやすい構造となっている。
【０００５】
本発明は、上記に鑑みてなされたものであって、半導体レーザ素子のｐｎ接合部が短絡することを防止できる半導体レーザ装置を得ることを目的とする。
【課題を解決するための手段】
【０００６】
上述した課題を解決し、目的を達成するために、本発明は、活性層と前記活性層を挟持する第１および第２の電極層とを有した半導体レーザ素子が前記第１の電極層を介してサブマウント側または放熱器側に半田接合される半導体レーザ装置において、前記第１の電極層の主面の外縁部のうち前記半導体レーザ素子のレーザ光出射面と垂直な側面側の両端部が、前記半導体レーザ素子の主面の外縁部よりも所定の距離だけ内側に入った位置となるよう、前記第１の電極層の主面が前記半導体レーザ素子の主面よりも小さく構成されていることを特徴とする。
【発明の効果】
【０００７】
この発明によれば、第１の電極層の主面の外縁部のうち半導体レーザ素子のレーザ光出射面と垂直な側面側の両端部が、半導体レーザ素子の主面の外縁部よりも所定の距離だけ内側に入った位置となるよう第１の電極層が構成されているので、半田が半導体レーザ素子の側面に付着しにくくなり、半導体レーザ素子のｐｎ接合部の短絡を防止できるという効果を奏する。
【発明を実施するための最良の形態】
【０００８】
以下に、本発明に係る半導体レーザ装置の実施の形態を図面に基づいて詳細に説明する。なお、この実施の形態によりこの発明が限定されるものではない。
【０００９】
実施の形態１．
図１は、本発明の実施の形態１に係る半導体レーザ装置の構成を示す図である。図１では、半導体素子（半導体レーザ素子）が半田によってサブマウントに接合された場合の半導体レーザ装置を示している。図１では、レーザ光の出射方向と垂直な平面で半導体レーザ装置を切断した場合の断面図（半導体レーザ装置の正面図）を示している。
【００１０】
半導体レーザ装置１０Ａは、所定波長のレーザ光を出力する半導体素子２Ａと、導電接着剤である半田層５と、サブマウント７と、サブマウント７上の金属薄膜６と、を含んで構成されている。サブマウント７は、高熱伝導率で半導体素子２Ａと同等の熱膨張率を有したＣｕＷなどによって構成されている。半導体レーザ装置１０Ａでは、サブマウント７上に半導体素子２Ａが設けられており、半導体素子２Ａ、半田層５、金属薄膜６、サブマウント７の順番で各層が積層されている。
【００１１】
半導体素子２Ａは、概略平板状をなしており、その上面側に上面側電極層１（第２の電極層）が形成され、下面側に下面側電極層４（第１の電極層）が形成されている。半導体素子２Ａの４つの側面のうち、長手方向に延びる側面の１つがレーザ光の出射面である。半導体素子２Ａの主面は、例えば長手方向の寸法が約１０ｍｍであり、短手方向の寸法が約１ｍｍである。
【００１２】
半導体素子２Ａは、レーザ光を出射する活性層３を有しており、この活性層３がｐ型の半導体層とｎ型の半導体層とによって挟まれている。半導体素子２Ａは、下層側から、下面側電極層（ｐ側電極層）４、ｐ型の半導体層、活性層３、ｎ型の半導体層、上面側電極層（ｎ側電極層）１の順番で各層が積層された構造を有している。下面側電極層４、上面側電極層１は、単層構造であってもよいし、Ｔｉ／Ｐｔ／Ａｕなどの多層構造であってもよい。また、半導体素子２Ａは、例えばＧａＡｓを主成分とする８０８ｎｍ帯発振のアレイ型半導体素子などである。半導体レーザ装置１０Ａは、下面側電極層４と、半田層５と、金属薄膜６と、がそれぞれＡｕ（金）系の材料を含んで形成されている。
【００１３】
サブマウント７上に形成される金属薄膜６の上面に半田層５が塗布され、半田層５を介して半導体素子２Ａの下面側電極層４と金属薄膜６とが接着される。これにより、半導体素子２Ａがサブマウント７上に固定されるとともに、下面側電極層４から金属薄膜６を経由した電極配線の引き出しが可能になる。
【００１４】
なお、半導体素子２Ａ内は、活性層３を上面側電極層１よりも下面側電極層４側の近傍に配置したジャンクションダウンの形態で固定されている。半導体素子２Ａは、サブマウント７を介して放熱器（図示せず）へ接合されるので、ジャンクションダウンの形態にしておくことによって活性層３が放熱器に近くなり、放熱性が良くなる。
【００１５】
ここで、上述した下面側電極層４の形状について説明する。図２は、半導体素子の電極面のうち半田接合される側の電極面を示す図である。図２は、半田接合される電極面の下面図であり、半導体素子２Ａを下面側から見た場合の下面側電極層４の主面を示している。
【００１６】
本実施の形態の下面側電極層４は、半導体素子２Ａの表面全面（下面の全領域）に形成されるのではなく、半導体素子２Ａの主面のうち長手方向の端部には形成されない。換言すると、半導体素子２Ａの長手方向の両端部（図内の左端と右端）には、下面側電極層４を形成せず、半導体素子２Ａの長手方向の両端部以外の箇所（中央部）に下面側電極層４を形成する。例えば、下面側電極層４の主面を半導体素子２Ａの主面よりも小さく構成することによって、半導体素子２Ａの短手方向に延びる側壁から１０μｍだけ内側に入った位置を下面側電極層４の外縁部とし、これにより半導体素子２Ａの両端部では半導体層の表面を露出させている。
【００１７】
半導体素子２Ａの側面のうちの短手方向（レーザ光の出射方向）に延びる側面では、半田の濡れ性が良くなる。一方、半導体層の表面は酸化しやすく、半田の濡れ性が悪くなる。このため、半導体素子２Ａの下面のうち長手方向の両端部（外縁部領域）に下面側電極層４を形成しないことによって、半導体素子２Ａの下面の両端部は半田の濡れ性が悪くなる。このように、半田接合面の両端に電極層が存在しないよう半導体層の表面が露出する領域（半導体露出部）を設けることで、半田層５が半導体素子２Ａの接合面両端に付着せず、半導体素子２Ａの側面への半田の盛り上がりを防止することができる。
【００１８】
図３は、半導体露出部の幅と短絡不良率の関係を示す図である。図３において、横軸が半導体露出部の幅（距離）であり、縦軸が短絡不良率である。半導体露出部の幅は、半導体素子２Ａの下面のうち下面側電極層４が形成されない領域の長手方向の距離である。例えば、半導体素子２Ａの下面のうち下面側電極層４が形成されない領域の長手方向の距離が１０μｍである場合、半導体素子２Ａの下面の両端部に１０μｍずつの半導体露出部が設けられる。短絡不良率は、ｐ側の半導体層とｎ側の半導体層の両方に半田層５が付着することによって、ｐｎ接合部分が電気的に短絡する不良の割合である。
【００１９】
半導体露出部は半田の濡れ性が悪いが、半田の量が多いと半導体露出部にも半田は付着する。半導体露出部に半田が付着した場合、半田層５が半導体素子２Ａの内部へ侵食し短絡に至る場合がある。このため、半導体露出部の幅が広すぎると短絡の発生率は上がってしまう。従って、図３に示すように、例えば半導体露出部の幅を１０μｍとすることによって、短絡発生率を低減することが可能となる。
【００２０】
また、半導体素子２Ａとサブマウント７を接合する半田の量や配置を制御することによって、半導体素子２Ａの側面への半田の盛り上がりを防止することができる。図４は、半田の量を制御した場合のサブマウントを示す図である。図４では、サブマウント７の上面を金属薄膜６側から見た場合の上面図を示している。
【００２１】
図４に示すように、例えばサブマウント７上に形成される半田層５の領域（半田層形成領域）を、半導体素子２Ａが装着される領域（半導体素子装着領域１１）のみに限定する。半導体素子装着領域１１は、例えば金属薄膜６と同じ領域である。これにより、半田の量が少なくなるので、半導体素子２Ａの側面へ這い上がる半田の量を抑制することが可能となる。
【００２２】
ここで、この実施の形態１における半導体レーザ装置１０Ａの構成と従来用いられていた半導体レーザ装置の構成の差異を明確にするため、従来用いられていた半導体レーザ装置の構成についての問題点を説明する。
【００２３】
図５は、従来の半導体レーザ装置の構成を示す図である。従来の半導体レーザ装置１０Ｘは、半導体素子２０と、半田層５０と、サブマウント７と、サブマウント７上の金属薄膜６と、を有していた。そして、半導体素子２０を、下層側から、下面側電極層４０、ｐ型の半導体層、活性層３、ｎ型の半導体層、上面側電極層１の順番で積層していた。さらに、下面側電極層４０は、半導体素子２０の表面全面（下面の全領域）に形成されていた。このような半導体素子２０とサブマウント７とを半田層５０によって接合すると、半導体素子２０の側面のうちの短手方向に延びる側面の半田が半導体素子２０の側面に盛り上がりやすくなる。これにより、ｐ側の半導体層とｎ側の半導体層の両方に半田層５０が付着し、ｐｎ接合部分が電気的に短絡する可能性が高かった。
【００２４】
一方、本実施の形態に係る半導体レーザ装置１０Ａは、半田接合面の両端でｐ型の半導体層の表面を露出させているので、半田が半導体素子２Ａの接合面両端に付着しにくくなり、ｐｎ接合部分が電気的に短絡する可能性が低くなる。
【００２５】
このように実施の形態１によれば、半導体素子２Ａの下面のうち長手方向の両端部に下面側電極層４を形成しないことによって、両端部は半導体層の表面が露出させられているので、半田が半導体素子２Ａの両端部に付着しにくくなる。これにより、半導体素子２Ａの側面に半田が這い上がることを防止でき、その結果、半導体素子２Ａのｐｎ接合部の短絡を防止できる。したがって、半導体素子２Ａが、ｐｎ接合部で電気的に短絡する不良が減り、半導体レーザ装置１０Ａの製造歩留まりが改善される。
【００２６】
実施の形態２．
つぎに、図６および図７を用いてこの発明の実施の形態２について説明する。実施の形態２では、半導体素子の下面のうち長手方向の両端部に下面側電極層４を形成せず、代わりに半田濡れ性の無い部材を形成しておく。
【００２７】
図６は、本発明の実施の形態２に係る半導体レーザ装置の構成を示す図である。図６の各構成要素のうち図１に示す実施の形態１の半導体レーザ装置１０Ａと同一機能を達成する構成要素については同一番号を付しており、重複する説明は省略する。
【００２８】
図６では、半導体素子が半田層５によってサブマウント７に接合された場合の半導体レーザ装置１０Ｂを示している。図６では、レーザ光の出射方向と垂直な平面で半導体レーザ装置１０Ｂを切断した場合の断面図（半導体レーザ装置１０Ｂの正面図）を示している。実施の形態２に係る半導体レーザ装置１０Ｂは、実施の形態１に係る半導体レーザ装置１０Ａと略同様の構成であり、半田接合される電極面の構成が異なっている。
【００２９】
半導体素子２Ｂは、下層側から、下面側電極層４および非濡れ性薄膜８（半田濡れ性の無い部材）、ｐ型の半導体層、活性層３、ｎ型の半導体層、上面側電極層１の順番で各層が積層された構造を有している。そして、下面側電極層４および非濡れ性薄膜８がｐ型の半導体層の下面側の表面を被覆している。
【００３０】
ここで、本実施の形態に係る下面側電極層４および非濡れ性薄膜８の形状について説明する。図７は、下面側電極層および非濡れ性薄膜の構成を示す図である。図７では、半導体素子２Ｂを下面側から見た場合の、下面側電極層４および非濡れ性薄膜８の主面を示している。本実施の形態の下面側電極層４は、実施の形態１の下面側電極層４と同様に、半導体素子２Ｂの表面全面に形成されるのではなく、半導体素子２Ｂの主面のうち長手方向の端部には形成されない。
【００３１】
さらに、本実施の形態の半導体素子２Ｂは、半導体素子２Ｂの下面のうち下面側電極層４の形成されない領域（実施の形態１では半導体層が露出していた両端部の領域）に、半田濡れ性の無い物質（非濡れ性薄膜８）が形成されている。この非濡れ性薄膜８には、例えばＳｉＯ２などの絶縁膜を用いる。
【００３２】
このように、半導体素子２Ｂは、半田接合面の両端部に半田の濡れ性が無い非濡れ性薄膜８が存在するので、半田接合面の両端部に半田層５が付着せず半導体素子２Ｂの側面への半田盛り上がりを防止することができる。また、非濡れ性薄膜８を用いることによって、半導体露出部から半導体素子２Ｂ内への半田侵食を防ぐことができ、下面側電極層４のない領域を１０μｍ以上に広げることができる。
【００３３】
下面側電極層４のない領域を広げれば、非濡れ性薄膜８の領域が広くなるので、半田が半導体素子２Ｂの側面へ盛り上がる可能性が低くなる。下面側電極層４の形成しない領域を広げる上限は、半導体素子２Ｂの内部に電流を流す領域の端までであり、例えば半導体素子２Ｂの端部から１００μｍ程度である。したがって、非濡れ性薄膜８を形成する領域は、例えば半導体素子２Ｂの短手方向に延びる側面部から１０μｍ以上かつ１００μｍ以下だけ内側に入った領域とする。
【００３４】
このように実施の形態２によれば、半導体素子２Ｂの下面のうち長手方向の両端部に下面側電極層４を形成せず、半導体露出部の位置に非濡れ性薄膜８を形成しているので、半田が半導体素子２Ｂの両端部に付着しにくくなる。これにより、半導体素子２Ｂの側面に半田が這い上がることを防止でき、その結果、半導体素子のｐｎ接合部の短絡を防止できる。したがって、半導体素子２Ｂが、ｐｎ接合部で電気的に短絡する不良が減り、半導体レーザ装置１０Ｂの製造歩留まりが改善される。
【００３５】
なお、上述した実施の形態１，２では、半導体素子２Ａ，２Ｂとサブマウント７とを半田層５で接合する場合について説明したが、半導体素子２Ａ，２Ｂと放熱器とを半田層５によって接合してもよい。
【産業上の利用可能性】
【００３６】
以上のように、本発明に係る半導体レーザ装置は、サブマウントや放熱器への半導体素子の半田接合に適している。
【図面の簡単な説明】
【００３７】
【図１】本発明の実施の形態１に係る半導体レーザ装置の構成を示す図である。
【図２】半導体素子の電極面のうち半田接合される側の電極面を示す図である。
【図３】半導体露出部の幅と短絡不良率の関係を示す図である。
【図４】半田の量を制御した場合のサブマウントを示す図である。
【図５】従来の半導体レーザ装置の構成を示す図である。
【図６】本発明の実施の形態２に係る半導体レーザ装置の構成を示す図である。
【図７】下面側電極層および非濡れ性薄膜の構成を示す図である。
【符号の説明】
【００３８】
１  上面側電極層
２Ａ，２Ｂ  半導体素子
３  活性層
４  下面側電極層
５  半田層
６  金属薄膜
７  サブマウント
８  非濡れ性薄膜
１０Ａ，１０Ｂ  半導体レーザ装置
１１  半導体素子装着領域
【図１】
2010171047.tif 000003
【図２】
2010171047.tif 000004
【図３】
2010171047.tif 000005
【図４】
2010171047.tif 000006
【図５】
2010171047.tif 000007
【図６】
2010171047.tif 000008
【図７】
2010171047.tif 000009